본 실시 예 에서 는 세륨 용액 으로 1 M 세륨 수용액 에 H 2 O 2 20 g / L , 콜로 이달 실리카 20 g / L 및 실란 20 g / L 을 포함 하 는 용액 ( 세륨 용액 3 ) 및 1 M 세륨 수용액 에 H 2 O 2 20 g / L , 콜로 이달 실리카 40 g / L 및 실란 40 g / L 을 포함 하 는 용액 ( 세륨 용액 4 ) 를 사용 하 여 내식성 피막 을 형성 한 것 으로 제외 하 고 는 상기 실시 예 1 과 동일 한 방법 으로 4 가지 종류 의 강판 을 탈지 처리 하 고 , 내식성 피막 층 을 형성 하 고 내식 성 을 평가 하 여 발 명예 1 내지 8 로 하 기 표 2 에 나타내 었 다 . 세륨 수용액 3 은 세륨 나이트 레이트 를 이용 하 여 제조 된 1 M 세륨 용액 에 H 2 O 2 20 g / L , 콜로 이달 실리카 20 g / L , 실란 20 g / L 첨가 하 여 제조 하 였 다 . 세륨 수용액 4 는 세륨 나이트 레이트 를 이용 하 여 제조 된 1 M 세륨 용액 에 H 2 O 2 20 g / L , 콜로 이달 실리카 40 g / L , 및 실란 40 g / L 을 첨가 하 여 제조 하 였 다 . 피막 부착 량 은 피막 처리 전후 의 무게 감량 측 정법 으로 측정 하 여 하 기 표 1 의 양 이 되 도록 하 였 다 .